КОМПОЗИЦИЯ КАТАЛИЗАТОРА ПОЛИМЕРИЗАЦИИ, СПОСОБ ПОЛУЧЕНИЯ СИНТЕТИЧЕСКОГО ПОЛИИЗОПРЕНА И СИНТЕТИЧЕСКИЙ ПОЛИИЗОПРЕН

1. Композиция катализатора полимеризации, содержащая:
компонент (А): соединение, описывающееся следующей далее общей формулой (i):
1
2
3
где М представляет собой по меньшей мере один элемент, выбранный из лантаноидного элемента, скандия и иттрия, a NQ, NQ и NQ представляют собой амидные группы, которые являются идентичными или различными, и каждая из них имеет связь M-N;
компонент (В): гидрокарбильное алюмоксановое соединение, содержащее углеводородную группу, характеризующуюся количеством атомов углерода в диапазоне от 1 до 20; и
компонент (С): соединение, описывающееся следующей далее общей формулой (X):
1
2
3
1
2
3
где Y представляет собой металл, выбранный из групп 1, 2, 12 и 13 в периодической таблице, R и R представляют собой углеводородные группы, характеризующиеся количеством атомов углерода в диапазоне от 1 до 10, или атомы водорода, a R представляет собой углеводородную группу, характеризующуюся количеством атомов углерода в диапазоне от 1 до 10, при этом R, R и R являются идентичными или различными, и a=1, b=0 и c=0 в случае, когда Y представляет собой металл, выбранный из группы 1 в периодической таблице, a=1, b=1 и c=0 в случае, когда Y представляет собой металл, выбранный из групп 2 и 12 в периодической таблице, и a=1, b=1 и c=1 в случае, когда Y представляет собой металл, выбранный из группы 13 в периодической таблице.
2. Способ получения синтетического полиизопрена, который включает полимеризацию изопренового мономера в присутствии композиции катализатора полимеризации, содержащей:
компонент (А): соединение, описывающееся следующей далее общей формулой (i):
1
2
3
где М представляет собой по меньшей мере один элемент, выбранный из лантаноидного элемента, скандия и иттрия, a NQ, NQ и NQ представляют собой амидные группы, которые являются идентичными или различными, и каждая из них имеет связь M-N;
компонент (В): гидрокарбильное алюмоксановое соединение, содержащее углеводородную группу, характеризующуюся количеством атомов углерода в диапазоне от 1 до 20; и
компонент (С): соединение, описывающееся следующей далее общей формулой (X):
1
2
3
1
2
3
где Y представляет собой металл, выбранный из групп 1, 2, 12 и 13 в периодической таблице, R и R представляют собой углеводородные группы, характеризующиеся количеством атомов углерода в диапазоне от 1 до 10, или атомы водорода, a R представляет собой углеводородную группу, характеризующуюся количеством атомов углерода в диапазоне от 1 до 10, при этом R, R и R являются идентичными или различными, и a=1, b=0 и c=0 в случае, когда Y представляет собой металл, выбранный из группы 1 в периодической таблице, a=1, b=1 и c=0 в случае, когда Y представляет собой металл, выбранный из групп 2 и 12 в периодической таблице, и a=1, b=1 и c=1 в случае, когда Y представляет собой металл, выбранный из группы 13 в периодической таблице.
3. Способ по п. 2, в котором молярные соотношения между изопреновым мономером, компонентом (А) и компонентом (С) составляют:
(изопреновый мономер)/(компонент (А)) 5000 и более;
(компонент (С))/(компонент (А)) 10 и более; и
(изопреновый мономер)/(компонент (С)) 5000 и менее.
4. Способ по п. 2, в котором композиция катализатора полимеризации дополнительно содержит компонент (D): соединение, способное являться анионным лигандом.
5. Способ по п. 4, в котором компонент (D) содержит по меньшей мере одну из ОН группы, NH группы и SH группы.
6. Синтетический полиизопрен, полученный при использовании способа по любому из пп. 2-5, который характеризуется уровнем содержания цис-1,4-связи, составляющим 95% и более.